상기 실시 예 1 과 동일 한 점착제 수지 조성물 을 이 형 처리 된 PET 필름 위 에 10 ㎛ 의 두께 로 코팅 하 여 제 1 층 을 형성 한 후 , 이 를 80 ℃ 에서 건조 하 고 , 0 . 9 J / ㎠ 광량 의 UV - A 파장 을 조사 하 였 다 . 이 와 별도 고 , 동일 한 접착제 수지 조성물 을 50 ㎠ 의 두께 로 코팅 하 고 , 80 ℃ 에서 건조 하 여 제 2 층 을 형성 하 였 다 . 이후 , 제 1 층 과 제 2 층 을 라미 네 이 션 하 여 2 층 구조 의 다이 접착 필름 을 제조 하 였 다 .